"太陽電池セルと、該太陽電池セルを挟んだ一対の封止材と、前記太陽電池セルおよび前記一対の封止材を挟んだ一対の保護材とを備え、前記一対の封止材は、前記太陽電池セルの表側に配置された無色透明の表側封止材と、前記太陽電池セルの裏側に配置された、入射光を反射可能な有色の裏側封止材とからなり、前記表側封止材および前記裏側封止材は共にエチレン-酢酸ビニル共重合体を主成分として含み、裏側封止材の酢酸ビニル単位量Bと表側封止材の酢酸ビニル単位量Aとの差B-Aが2~8質量であることを特徴とする太陽電池モジュール作製用積層体。請求項1に記載の太陽電池モジュール作製用積層体を、表側封止材および裏側封止材が各々架橋するように加熱するラミネート工程を有することを特徴とする太陽電池モジュールの製造方法。本発明は、太陽電池セルの裏側に配置された有色の封止材がラミネート工程の際に太陽電池セルの表側に回り込むことを充分に防止できる太陽電池モジュール作製用積層体および太陽電池モジュールの製造方法を提供することを目的とする。本発明の太陽電池モジュール作製用積層体は、太陽電池セルと、該太陽電池セルを挟んだ一対の封止材と、前記太陽電池セルおよび前記一対の封止材を挟んだ一対の保護材とを備え、前記一対の封止材は、前記太陽電池セルの表側に配置された無色透明の表側封止材と、前記太陽電池セルの裏側に配置された、入射光を反射可能な有色の裏側封止材とからなり、前記表側封止材および前記裏側封止材は共にエチレン-酢酸ビニル共重合体を主成分として含み、裏側封止材の酢酸ビニル単位量Bと表側封止材の酢酸ビニル単位量Aとの差B-Aが2~8質量であることを特徴とする。本発明の太陽電池モジュールの製造方法は、上記太陽電池モジュール作製用積層体を、表側封止材および裏側封止材が各々架橋するように加熱するラミネート工程を有することを特徴とする。本発明の太陽電池モジュール作製用積層体および太陽電池モジュールの製造方法によれば、太陽電池セルの裏側に配置された有色の封止材がラミネート工程の際に太陽電池セルの表側に回り込むことを充分に防止できる。<太陽電池モジュール作製用積層体>図1に、本実施形態の太陽電池モジュールの断面図を示す。本実施形態における太陽電池モジュール作製用積層体10は、複数の太陽電池セル11,11と一対の封止材表側封止材12aおよび裏側封止材12bと透明保護材13保護材とバックシート14保護材とを備える。また、太陽電池セル11は表側封止材12aと裏側封止材12bとによって挟持されて固定されている。表側封止材12aおよび裏側封止材12bは、透明保護材13とバックシート14との間に配置され、表側封止材12aと裏側封止材12bとは互いに接着している。透明保護材13は前面側、すなわち光の入射側に配置されている。封止材本実施形態における表側封止材12aは、エチレン-酢酸ビニル共重合体以下、EVAという。を含有し、着色剤を含有しない無色透明のシートであり、入射光を透過可能になっている。なお、本明細書において、主成分とは、80質量のことであり、好ましくは90質量以上、より好ましくは95質量以上のことである。本実施形態における裏側封止材12bは、EVAを主成分として含有し、さらに着色剤を含有する有色のシートであり、入射光を反射するようになっている。表側封止材12aおよび裏側封止材12bに含まれるEVAは、酢酸ビニル単位の割合が10~40質量であることが好ましく、15~35質量であることがより好ましい。EVAにおける酢酸ビニル単位の割合が前記下限値以上であれば、該シートの透明性、接着性を高くでき、前記上限値以下であれば、耐久性をより高くできる。また、裏側封止材12bの酢酸ビニル単位量Bと表側封止材12aの酢酸ビニル単位量Aとの差B-Aは2~8質量であり、さらに5~8質量であることが好ましい。B-Aが前記下限値未満であると、裏側封止材12bの太陽電池セル11の表側への回り込みを防止できないことがある。一方、B-Aが前記上限値を超えると、表側封止材12aと裏側封止材12bとの接着性が低下するため、太陽電池セル11を封止できず、太陽電池セル11の劣化が生じて、発電性能が低下しやすくなる。EVAの質量平均分子量は10,000~300,000であることが好ましく、30,000~100,000であることがより好ましい。EVAの質量平均分子量が前記下限値以上であれば、該シートの機械的物性を良好にでき、前記上限値以下であれば、加工性を良好にできる。裏側封止材12bに含まれる着色剤としては、裏側封止材12bの光反射性を向上させるものが使用される。このような着色剤としては、例えば、酸化チタン、炭酸カルシウム、硫酸バリウム、鉛白、酸化亜鉛、カオリンなどが挙げられる。有機過酸化物は、ラミネート工程時にEVAを架橋させるために使用される。有機過酸化物としては、パーオキシジカーボネート類、パーオキシケタール類、ジアルキルパーオキサイド類、パーオキシエステル類、ハイドロパーオキサイド類等が挙げられる。有機過酸化物の配合量は、EVAの100質量部に対して、0.01~5質量部が好ましく、0.05~2質量部がより好ましい。有機過酸化物の配合量が前記下限値以上であれば、EVAを充分に架橋させることができる。しかし、5質量を超えて有機過酸化物を配合しても架橋度の向上は頭打ちになり、未分解残渣量が増大し、耐久性耐候性の低下、変色等の原因になるため、不適切である。架橋助剤は、重合性不飽和基ビニル基、アリル基、メタアクリロキシ基等を1つ以上好ましくは2つ以上有する化合物である。該化合物としては、トリアリルイソシアヌレート、トリアリルシアヌレート、トリメチロールプロパントリメタクリレート、トリメチロールプロパントリアクリレート等が挙げられる。架橋助剤の配合量は、EVAの100質量部に対して、0~5質量部が好ましく、0~2質量部がより好ましい。表側封止材12aおよび裏側封止材12bには、紫外線吸収剤、光安定剤、酸化防止剤、シランカップリング剤、架橋助剤等の添加剤が含まれてもよい。紫外線吸収剤としては、ベンゾフェノン系紫外線吸収剤、ベンゾトリアゾール系紫外線吸収剤、サリチル酸エステル系紫外線吸収剤等が挙げられる。光安定剤としては、ヒンダードアミン系光安定剤等が挙げられる。酸化防止剤としては、ヒンダードフェノール系酸化防止剤、ホスファイト系酸化防止剤等が挙げられる。シランカップリング剤は、太陽電池セル11、透明保護材13、バックシート14等との接着性を改良する成分である。シランカップリング剤としては、ビニルトリエトキシシラン、ビニルトリス2-メトキシエトキシシラン、3-メタクリロキシプロピルトリメトキシシラン、3-グリシドキシプロピルトリメトキシシラン、N-2-アミノエチル-3-アミノプロピルトリメトキシシラン、N-2-アミノエチル-3-アミノプロピルメチルジメトキシシラン、3-アミノプロピルトリエトキシシラン、3-メルカプトプロピルトリメトキシシラン等が挙げられる。シランカップリング剤の配合量は、EVAの100質量部に対して、0~10質量部が好ましく、0~5質量部がより好ましい。また、上記添加剤の他に、表側封止材12aおよび裏側封止材12bには、変色防止剤脂肪酸金属塩等、充填材等が含まれてもよい。表側封止材12aおよび裏側封止材12bの厚みは、作製する太陽電池モジュール10に応じて0.05~1mmの範囲内で適宜選択される。表側封止材12aおよび裏側封止材12bの厚みが0.05mm以上であれば、太陽電池セル11を充分に封止でき、1mm以下であれば、太陽電池モジュール10を薄型化できる。表側封止材12aの全光線透過率は、入射光の利用効率がより高くなることから、80以上であることが好ましく、85以上であることがより好ましい。裏側封止材12bの全光線反射率は、入射光の利用効率がより高くなることから、80以上であることが好ましく、85以上であることがより好ましい。ここで、本発明における全光線透過率および全光線反射率は、JISK7105に従って測定した値である。太陽電池セル太陽電池セル11としては、p型とn型の半導体を接合した構造を有するpn接合型太陽電池素子が挙げられる。pn接合型太陽電池素子としては、シリコン系単結晶シリコン系、多結晶シリコン系、アモルファスシリコン系等、化合物系GaAs系、CIS系、CdTe-CdS系等が挙げられる。本実施形態例では、複数の太陽電池セル11は、導線および半田接合部を備えたタブストリング15を介して電気的に直列に接続されている。透明保護材透明保護材13としては、ガラス板、樹脂板等が挙げられる。ガラス板としては、光透過性の点から、表面に凹凸をつけた型板ガラスが好ましい。型板ガラスの材料としては、鉄分の少ない白板ガラス高透過ガラスが好ましい。バックシートバックシート14の材料としては、ポリフッ化ビニル、ポリエステルポリエチレンテレフタレート等、ポリオレフィンポリエチレン等、ガラス、金属アルミニウム等等が挙げられる。バックシート14は、単層であってもよく、複層であってもよい。また、バックシート14についても、光が反射しやすい色に着色されていることが好ましい。バックシート14が、光が反射しやすい色に着色されていれば、裏側封止材12bを透過した光を反射させて光の利用効率をより高めることができる。<太陽電池モジュールの製造方法>上記太陽電池モジュール作製用積層体10を用いた太陽電池モジュールの製造方法について説明する。本実施形態の太陽電池モジュールの製造方法は、上記太陽電池モジュール作製用積層体10を、表側封止材12aおよび裏側封止材12bが各々架橋するように加熱しながら圧着する。ラミネート工程においては、有機過酸化物の10時間半減期温度以上に加熱することが好ましい。有機過酸化物の10時間半減期温度以上に加熱すれば、表側封止材12aおよび裏側封止材12bに含まれるEVAを容易に架橋できる。上記実施形態の太陽電池モジュール製造の際に用いる太陽電池モジュール作製用積層体10では、裏側封止材12aの酢酸ビニル単位量Bと表側封止材12bの酢酸ビニル単位量Aとの差B-Aが上記範囲にあり、表側封止材12aが裏側封止材12bよりも硬くなっている。これにより、ラミネート工程の際に表側封止材12aが裏側封止材12bの進入を抑制して裏側封止材12bが太陽電池セル11の表側に回り込むことを防止できる。そのため、有色の裏側封止材12bが太陽電池セル11に入射する光を遮ることを防止できるため、本来の太陽電池セル11の発電性能を容易に発揮できる。実施例1エチレン-酢酸ビニル共重合体酢酸ビニル単位含有量:25質量100質量部、紫外線吸収剤BASFジャパン社製TINUVINP0.5質量部、光安定剤BASFジャパン社製TINUVIN1440.5質量部、シランカップリング剤信越シリコーン社製KBE-5020.5質量部、有機過酸化物化薬アクゾ社製カヤエステルAN0.5質量部、架橋助剤日本化成社製タイク0.5質量部を混合して、表側封止材用組成物を得た。次いで、得られた表側封止材用組成物をプレス成形して、厚さ500μmのシート状の表側封止材を得た。エチレン-酢酸ビニル共重合体酢酸ビニル単位含有量:27質量100質量部、紫外線吸収剤BASFジャパン社製TINUVINP0.5質量部、光安定剤BASFジャパン社製TINUVIN1440.5質量部、シランカップリング剤信越シリコーン社製KBE-5020.5質量部、有機過酸化物化薬アクゾ社製カヤエステルAN0.5質量部、架橋助剤日本化成社製タイク0.5質量部、着色剤としての酸化チタンデュポン社製タイピュア、を混合して、裏側封止材用組成物を得た。次いで、得られた裏側封止材用組成物をプレス成形して、厚さ500μmで白色のシート状の裏側封止材を得た。次いで、上記のようにして得た表側封止材と裏側封止材に、電気的に直列に接続した複数の多結晶シリコン系太陽電池セルを挟み、これらをガラス板と、ポリフッ化ビニルおよびポリエステルからなるバックシートとで挟んで太陽電池モジュール作製用積層体を得た。この積層体を樹脂製の袋に入れ、袋内部を真空にすると共に128°Cで加熱して、表側封止材と裏側封止材、表側封止材とガラス板、裏側封止材とバックシートとを予備圧着した。さらに、予備圧着した積層体を加熱炉内で150°Cに加熱して、太陽電池モジュールを得た。実施例2実施例1における表側封止材として、酢酸ビニル単位含有量:20質量のものを用い、裏側封止材として、酢酸ビニル単位含有量:28質量のものを用いたこと以外は実施例1と同様にして、太陽電池モジュールを得た。比較例1実施例1における裏側封止材についても表側封止材と同様のものを用いたこと以外は実施例1と同様にして、太陽電池モジュールを得た。比較例2実施例1における表側封止材についても裏側封止材と同様のものを用いたこと以外は実施例1と同様にして、太陽電池モジュールを得た。比較例3実施例1における表側封止材として、酢酸ビニル単位含有量:20質量のものを用い、裏側封止材として、酢酸ビニル単位含有量:33質量のものを用いたこと以外は実施例1と同様にして、太陽電池モジュールを得た。[評価]裏側封止材の太陽電池セル上への回り込みを目視により評価した。評価結果を表1に示す。なお、表中、○は回り込みが見られない、△は回り込みが少し見られた、×は回り込みが多く見られた、ものである。また、表側封止材と裏側封止材との接着力を目視により評価した。評価結果を表1に示す。表中、○は接着不良なし、×は接着不良あり、のものである。また、ソーラーシミュレータ日清紡メカトロニクス社製PVS1114iDを用いて、得られた太陽電池モジュールのI-V特性を測定して、初期の発電性能最大発電量Pmaxを求めた。その結果を表1に示す。裏側封止材の酢酸ビニル単位量Bと表側封止材の酢酸ビニル単位量Aとの差B-Aが2~8質量の範囲にあった実施例1,2では、裏側封止材の太陽電池セル上への回り込みが見られなかった。また、得られた太陽電池モジュールの発電性能が高かった。酢酸ビニル単位量が表側封止材と裏側封止材とで同じであった比較例1,2では、裏側封止材の太陽電池セル上への回り込みが見られた。特に、比較例2では回り込み量が多く、得られた太陽電池モジュールの発電性能が低かった。裏側封止材の酢酸ビニル単位量Bと表側封止材の酢酸ビニル単位量Aとの差B-Aが8質量を超えていた比較例3では、表側封止材と裏側封止材とが接着せず、太陽電池モジュールとしては不適切なものとなった。"